(57)【特許請求の範囲】
【請求項１】
重合度が６００以下のストレートＰＶＣを少なくとも３０％以上含有し、且つ重合度が８００以上のストレートＰＶＣを４０％以下含有し、また、架橋ＰＶＣを５％以上６０％以下含有するよう配合されたＰＶＣ混合物に添加剤を混練して加工形成されてなり、
前記添加剤のうち、充填剤が前記ＰＶＣ混合物１００重量部に対し８０から１６０重量部だけ混練されることを特徴とするＰＶＣ組成物。
【請求項２】
前記請求項１に記載したＰＶＣ組成物が保護層として複数の心線を取囲んでまとめて被覆し、さらに前記保護層外周からシースを一体に被覆されて形成されることを特徴とする電線・ケーブル。
【請求項３】
前記請求項２に記載の電線・ケーブルにおいて、
前記保護層をなすＰＶＣ組成物の色と最外周のシースの色とを異ならせて形成されることを特徴とする電線・ケーブル。
【発明の詳細な説明】
【０００１】
【発明の属する技術分野】
本発明は特に押出し成形可能で易引裂き性を有するＰＶＣ組成物及び、当該ＰＶＣ組成物を心線周囲の保護層として使用した電線・ケーブルに関する。
【０００２】
【従来の技術】
一般に、電線・ケーブルの心線の周囲には、複数の心線をまとめて保護する保護層があり、さらにその周囲に最外層のシースが被覆される構成である。前記保護層に用いられる素材としては、電線としての引張り強度等はほとんど導体が負担するために、強度は特に必要とはされなかったが、電線製造の際に心線の周りに押出し等の加工により配設しやすい素材のものが用いられていた。従来、この保護層として、物性の優れるＰＶＣ（ポリ塩化ビニル樹脂）組成物を用いる場合があった。この従来のＰＶＣ組成物は、容易に破断、剥離せず、引裂きにくい丈夫な保護層を形成していた。
【０００３】
【発明が解決しようとする課題】
従来のＰＶＣ組成物は以上のような性質を有したことから、引張り強度や耐引裂き性が高いために人の手で容易に破断、引裂きが行えず、破断及び引裂きを行う場合には所定の工具を必要としていた。特に、電線・ケーブルの保護層としてＰＶＣ組成物を用いる場合、敷設工事において保護層の除去に際しその破断及び引裂きの困難性から工具の使用が必須となり、作業能率が良くないという課題を有していた。また、工具を使用して保護層を除去するために、誤って工具が導体まで達し、導体が傷付く場合もあるという課題を有した。これに対し、押出し、射出等の加工成形が可能で、且つ特別な工具を使用せず容易に引裂き可能な組成物は従来存在しなかった。
【０００４】
本発明は前記課題を解消するためになされたもので、押出し成形や射出成形が可能にもかかわらず、引裂きが容易であるＰＶＣ組成物、及びこれを保護層として用いることで加工が容易に行える電線・ケーブルを提供することを目的とする。
【０００５】
【課題を解決するための手段】
本発明に係るＰＶＣ組成物は、重合度が６００以下のストレートＰＶＣを少なくとも３０％以上含有し、且つ重合度が８００以上のストレートＰＶＣを４０％以下含有し、また、架橋ＰＶＣを５％以上６０％以下含有するよう配合されたＰＶＣ混合物に添加剤を混練して加工形成されてなり、前記添加剤のうち、充填剤が前記ＰＶＣ混合物１００重量部に対し８０から１６０重量部だけ混練されるものである。このように本発明によれば、引張り強度を弱くする性質を有する低重合度（重合度６００以下）のストレートＰＶＣを従来のＰＶＣ組成物に比べて多く配合する一方、逆に引張り強度を高めると共に形状を付与する性質を有する中重合度（重合度８００以上）のストレートＰＶＣを減らし、また、分子が長い架橋ＰＶＣを所定の割合で配合し、さらにＰＶＣ混合物に対する充填剤の量を８０から１６０重量部と多めに混練してＰＶＣ組成物を形成することにより、押出しや射出等の加工性を保ちながら硬さ及び引張り強度を小さくできることとなり、人の手で破断あるいは引裂きが容易に行え、使用中に破断や引裂きの必要が生じる場合においても工具を用いずに済んで取扱作業性が向上する他、架橋ＰＶＣの割合を調整して耐熱性を適切に調節することができる。
【０００８】
また、本発明に係る電線・ケーブルは、前記いずれかに記載したＰＶＣ組成物が保護層として複数の心線を取囲んでまとめて被覆し、さらに前記保護層外周からシースを一体に被覆されて形成されるものである。このように本発明によれば、手で破断あるいは引裂きが容易に行えるＰＶＣ組成物を電線・ケーブルの保護層に用いることにより、加工の際に最外周のシースを除去した後は保護層を手で引裂いて心線を取出せることとなり、加工性に優れ作業能率が大きく向上すると共に、工具を用いずに済むことで誤って導体を傷付けることもなくなる。
【０００９】
また、本発明に係る電線・ケーブルは必要に応じて、前記保護層をなすＰＶＣ組成物の色と最外周のシースの色とを異ならせて形成されるものである。このように本発明によれば、保護層をなし破断及び引裂きが容易なＰＶＣ組成物の色とその外周のシースの色とを互いに異ならせて形成し、最外周のシースを除去した状態が保護層の別の色の出現で容易に判別できることにより、除去するシース厚さが判りやすく、除去用工具を保護層まで達させず必要最小限の除去操作を行って時間の無駄を少なくでき、作業能率をより向上させられる。
【００１０】
【発明の実施の形態】
以下、本発明の一実施の形態を図１に基づいて説明する。本実施の形態においては、ＰＶＣ組成物を電線・ケーブルの保護層に用いる例を示す。この図１は本実施の形態に係るＰＶＣ組成物を使用した電線・ケーブルの概略構成図である。
【００１１】
本実施の形態に係るＰＶＣ組成物は、重合度が６００以下のストレートＰＶＣを５０％含有し、且つ重合度が８００以上のストレートＰＶＣを３０％含有し、さらに架橋ＰＶＣを２０％含有するよう配合されてＰＶＣ混合物を形成され、このＰＶＣ混合物に添加剤として可塑剤をＰＶＣ混合物１００に対し７０〜９０重量部の割合で、また充填剤を８０〜１６０重量部の割合でそれぞれ添加し、安定剤及び加工助剤を適宜加えて混練されてなる構成である。
【００１２】
このＰＶＣ組成物を使用した電線・ケーブル１は、図１に示すように、複数本の心線２と、この心線をまとめて被覆するＰＶＣ組成物からなる保護層３と、この保護層３外周に被覆されるシース４とを備える構成である。ＰＶＣ組成物は、公知の押出成形により所定温度で心線２上に所定の厚さで押し出されて心線２の周りを被覆し、保護層３をなす。この保護層３の色とシース４の色は互いに異ならせて配設され、シース４の厚さが一目で判別できるようになっている。
【００１３】
このように、本実施の形態に係るＰＶＣ組成物は、重合度が６００以下の低重合度のストレートＰＶＣを多く配合される一方、重合度が８００以上である中重合度のストレートＰＶＣ及び分子長さの大きい架橋ＰＶＣの配合量を少なくして形成されていることから、押出しや射出等の加工が可能である性質を従来同様に有しながら、引張り強度を小さくして破断及び引裂き性を向上させ、特に電線・ケーブル１の保護層３に色をシース４と異ならせて用いることで、電線・ケーブル１の加工作業での工具の使用を必要最小限度にとどめて作業能率を大幅に高められることとなる。
【００１４】
なお、前記実施の形態に係るＰＶＣ組成物は、電線・ケーブル１の保護層３に限らず、任意の物体を所定の状態に保持し、必要な場合に手で引裂いて物体を外せる一般的な仮止部材として利用することができる。
【００１５】
また、前記実施の形態に係るＰＶＣ組成物においては、添加剤添加前のＰＶＣ混合物の５０％が重合度６００以下のストレートＰＶＣ、３０％が重合度８００以上のストレートＰＶＣ、残り２０％が架橋ＰＶＣという配合割合とする構成としているが、この他、低重合度のストレートＰＶＣを増やす配合割合としてさらに引裂き性を向上させたり、中重合度のストレートＰＶＣを増やす配合割合として引張り強度を増すようにしたりすることもでき、用途に応じて性質を微調整することができる。
【００１６】
【実施例】
本発明に係るＰＶＣ組成物並びにこれを保護層として使用した電線・ケーブルを、従来と同様のＰＶＣ組成物及び電線・ケーブルと引裂き性について比較した評価結果を説明する。
【００１７】
本発明に係るＰＶＣ組成物を、ＰＶＣの配合比を変えて比較を行った。第１の実施例として、重合度が４５０の（低重合度の）ストレートＰＶＣを３０％含有し、且つ重合度が８００の（中重合度の）ストレートＰＶＣを４０％含有し、さらに架橋ＰＶＣを３０％含有するよう配合されたＰＶＣ混合物に対し、可塑剤としてフタル酸ジオクチル（以下、ＤＯＰと略称する。）を、また充填剤として炭酸カルシウムをそれぞれ添加し、さらに安定剤として三塩基性硫酸鉛を、加工助剤としてステアリン酸鉛をそれぞれ適宜加えて混練し、ＰＶＣ組成物を得た。添加割合はＰＶＣ混合物１００重量部に対し、ＤＯＰが８０重量部、炭酸カルシウムが１２０重量部である。
【００１８】
次に、第２の実施例として、重合度が６００の（低重合度の）ストレートＰＶＣを７０％、架橋ＰＶＣを３０％の配合割合とし、各添加剤を第１の実施例と同様にしてＰＶＣ組成物を得た。添加割合は、第１の実施例と同様、ＰＶＣ混合物１００重量部に対し、ＤＯＰが８０重量部、炭酸カルシウムが１２０重量部である。
【００１９】
次に、第３の実施例として、重合度が６００のストレートＰＶＣを７０％、架橋ＰＶＣを３０％の配合割合とし、第１の実施例と同様な各添加剤のうち炭酸カルシウムの添加割合をＰＶＣ混合物１００重量部に対し１５０重量部としてＰＶＣ組成物を得た。ＤＯＰの添加割合は、第１の実施例と同様、ＰＶＣ混合物１００重量部に対し、８０重量部である。
【００２０】
次に、第４の実施例として、重合度が４５０のストレートＰＶＣを６０％、重合度が８００のストレートＰＶＣを３０％、架橋ＰＶＣを１０％の配合割合とし、第１の実施例と同様な各添加剤のうち炭酸カルシウムの添加割合をＰＶＣ混合物１００重量部に対し１４０重量部としてＰＶＣ組成物を得た。ＤＯＰの添加割合は、第１の実施例と同様である。
【００２１】
次に、第５の実施例として、重合度が４５０のストレートＰＶＣを４０％、重合度が８００のストレートＰＶＣを４０％、架橋ＰＶＣを２０％の配合割合とし、第１の実施例と同様な各添加剤のうち炭酸カルシウムの添加割合をＰＶＣ混合物１００重量部に対し１５０重量部としてＰＶＣ組成物を得た。ＤＯＰの添加割合は、第１の実施例と同様である。
【００２２】
また、第１の比較例として、重合度が１３００のストレートＰＶＣに対し、第１の実施例と同様、可塑剤としてＤＯＰを、また充填剤として炭酸カルシウムをそれぞれ添加し、さらに安定剤として三塩基性硫酸鉛を、加工助剤としてステアリン酸鉛をそれぞれ適宜加えて混練し、ＰＶＣ組成物を得た。添加割合はＰＶＣ１００重量部に対し、ＤＯＰが８０重量部、炭酸カルシウムが８０重量部である。
【００２３】
また、第２の比較例として、重合度が１３００のストレートＰＶＣに対し、各添加剤を第１の実施例と同様にしてＰＶＣ組成物を得た。添加割合は、第１の実施例と同様、ＰＶＣ１００重量部に対し、ＤＯＰが８０重量部、炭酸カルシウムが１２０重量部である。
【００２４】
さらに、第３の比較例として、重合度が４５０のストレートＰＶＣに対し、各添加剤を第１の実施例と同様にしてＰＶＣ組成物を得た。添加割合は、第１の実施例と同様、ＰＶＣ１００重量部に対し、ＤＯＰが８０重量部、炭酸カルシウムが１２０重量部である。
【００２５】
さらに、第４の比較例として、重合度が１３００のストレートＰＶＣを９０％、架橋ＰＶＣを１０％の配合割合としたＰＶＣ混合物に対し、各添加剤を第１の実施例と同様にしてＰＶＣ組成物を得た。添加割合は、第１の実施例と同様、ＰＶＣ混合物１００重量部に対し、ＤＯＰが８０重量部、炭酸カルシウムが１２０重量部である。
【００２６】
さらに、第５の比較例として、重合度が４５０のストレートＰＶＣを４０％、重合度が８００のストレートＰＶＣを４０％、架橋ＰＶＣを２０％の配合割合としたＰＶＣ混合物に対し、各添加剤のうち炭酸カルシウムの添加割合をＰＶＣ混合物１００重量部に対し３０重量部としてＰＶＣ組成物を得た。ＤＯＰの添加割合は、第１の実施例と同様である。
【００２７】
さらに、第６の比較例として、重合度が８００のストレートＰＶＣを７０％、架橋ＰＶＣを３０％の配合割合としたＰＶＣ混合物に対し、各添加剤を第１の実施例と同様にしてＰＶＣ組成物を得た。添加割合は、第１の実施例と同様、ＰＶＣ混合物１００重量部に対し、ＤＯＰが８０重量部、炭酸カルシウムが１２０重量部である。
【００２８】
さらに、第７の比較例として、重合度が７００のストレートＰＶＣを７０％、架橋ＰＶＣを３０％の配合割合としたＰＶＣ混合物に対し、各添加剤を第１の実施例と同様にしてＰＶＣ組成物を得た。添加割合は、第１の実施例と同様、ＰＶＣ混合物１００重量部に対し、ＤＯＰが８０重量部、炭酸カルシウムが１２０重量部である。
【００２９】
以上の各実施例及び比較例におけるＰＶＣ組成物の配合内容及び可塑剤及び充填剤の添加割合を表１にまとめて示す。
【００３０】
【表１】
0003773010.tif 000002
【００３１】
各実施例及び比較例を使用して行う電線・ケーブルの製造方法は、表１で示される配合で構成されたＰＶＣ組成物コンパウンドを、同心撚りした絶縁心線上に公知の押出成形により被覆し、保護層を形成した。この時の押出成形加工のし易さについて評価を行った。評価は、○印を加工しやすいもの、△印を加工しにくいもの、×印を加工できないものとしている。この評価結果を表２左側に示す。
【００３２】
この被覆した保護層上に、さらに公知の押出成形によりシースを被覆し、電線・ケーブルを得た。
上記の如くして得た各電線・ケーブルについて、実際にシース及び保護層を解体し、保護層の引裂き易さを評価した。評価は、○印を引裂きやすいもの、△印をわずかに引裂けるもの、×印を引裂けないものとして行った。
この試験における評価結果を表２右側に示す。
【００３３】
【表２】
0003773010.tif 000003
【００３４】
保護層の押出加工性については、他に比べて中重合度のストレートＰＶＣのみである比較例２で加工しにくさが認められ、また低重合度のストレートＰＶＣのみである比較例３が全く加工できない結果となり、残りは加工しやすい性質が確認できた。
【００３５】
一方、保護層の引裂き性については、重合度１３００のストレートＰＶＣのみである比較例１、２、及び他に比べて重合度１３００のストレートＰＶＣが多い比較例４、並びに充填剤である炭酸カルシウムの量が少ない比較例５で全く引裂けない結果となり、また、低重合度（６００以下）のストレートＰＶＣが配合されず中重合度のストレートＰＶＣが多い比較例６、７で引裂きにくさが認められ、残りは引裂きやすい性質が確認できた。
これによって、所定範囲の配合比で各材料を混練したＰＶＣ組成物により、加工性を確保しながら保護層の引裂き易さを得られることが確認できた。
【００３６】
【発明の効果】
以上のように本発明においては、引張り強度を弱くする性質を有する低重合度（重合度６００以下）のストレートＰＶＣを従来のＰＶＣ組成物に比べて多く配合する一方、逆に引張り強度を高めると共に形状を付与する性質を有する中重合度（重合度８００以上）のストレートＰＶＣを減らし、また、分子が長い架橋ＰＶＣを所定の割合で配合し、さらにＰＶＣ混合物に対する充填剤の量を８０から１６０重量部と多めに混練してＰＶＣ組成物を形成することにより、押出しや射出等の加工性を保ちながら硬さ及び引張り強度を小さくできることとなり、人の手で破断あるいは引裂きが容易に行え、使用中に破断や引裂きの必要が生じる場合においても工具を用いずに済んで取扱作業性が向上する他、架橋ＰＶＣの割合を調整して耐熱性を適切に調節することができるという効果を奏する。また、本発明においては、手で破断あるいは引裂きが容易に行えるＰＶＣ組成物を電線・ケーブルの保護層に用いることにより、加工の際に最外周のシースを除去した後は保護層を手で引裂いて心線を取出せることとなり、加工性に優れ作業能率が大きく向上すると共に、工具を用いずに済むことで誤って導体を傷付けることもなくなるという効果を有する。また、本発明においては、保護層をなし破断及び引裂きが容易なＰＶＣ組成物の色とその外周のシースの色とを互いに異ならせて形成し、最外周のシースを除去した状態が保護層の別の色の出現で容易に判別できることにより、除去するシース厚さが判りやすく、除去用工具を保護層まで達させず必要最小限の除去操作を行って時間の無駄を少なくでき、作業能率をより向上させられるという効果を有する。
【図面の簡単な説明】
【図１】本発明の一実施の形態に係るＰＶＣ組成物を使用した電線・ケーブルの概略構成図である。
【符号の説明】
１  電線・ケーブル
２  心線
２ａ  導体
３  保護層
４  シース
【図１】
0003773010.tif 000004